СИЛИКАТЫ СЛОЖНЫХ ПОЛИЭФИРОВ

1. Композиция для покрытия, отверждаемая в условиях окружающей среды, содержащая продукт реакции тетраалкоксиортосиликата, или его частично конденсированного олигомера, с полиэфирной смолой, содержащей гидроксильные группы, где
(a) среднечисленная молекулярная масса полиэфирной смолы составляет от около 1250 до около 4000, а гидроксильный эквивалентный вес составляет от около 800 до около 4500, и
(b) соотношение алкоксигрупп в тетраалкоксиортосиликате и гидроксильных групп в этиленненасыщенной полиэфирной смоле, содержащей гидроксильные группы, находится в интервале от 2:1 до 40:1.
2. Композиция по п. 1, в которой продукт реакции получен при использовании от 15 до 40 массовых % тетраалкоксиортосиликата или его частично конденсированного олигомера и от 60 до 85 массовых % этиленненасыщенной полиэфирной смолы, содержащей гидроксильные группы, где массовые % рассчитаны на общую массу нелетучих компонентов в композиции, использованной для получения продукта реакции.
3. Композиция по любому из предшествующих пунктов, в которой полиэфирная смола, содержащая гидроксильные группы, является этиленненасыщенной.
4. Композиция по п. 1, в которой полиэфирная смола, содержащая гидроксильные группы, содержит менее двух гидроксильных групп на одну молекулу.
5. Композиция по п. 1, в которой тетраалкоксиортосиликат или его частично конденсированный олигомер представляет собой тетра-С1-С5 алкилортосиликат или его частично конденсированный олигомер, например тетраэтоксиортосиликат или его частично конденсированный олигомер.
6. Композиция по п. 1, в которой среднечисленная молекулярная масса полиэфирной смолы составляет от около 1250 до около 2500, а гидроксильный эквивалентный вес составляет от около 800 до около 3000.
7. Композиция по п. 1, в которой содержание твердых частиц в композиции для покрытия составляет, по меньшей мере, 70 об.% и/или содержание летучих органических веществ (ЛОВ) не превышает 250 г/л.
8. Композиция по п. 1, в которой полиэфирная смола, содержащая гидроксильные группы, представляет собой алкидную смолу.
9. Одноупаковочная композиция, содержащая композицию для покрытия, отверждаемую в условиях окружающей среды, по любому из предшествующих пунктов.
10. Полиэфирная смола, модифицированная силикатом, получаемая деалкоголизационной конденсацией тетраалкоксиортосиликата, или его частично конденсированного олигомера, с полиэфирной смолой, содержащей гидроксильные группы, где
(a) среднечисленная молекулярная масса полиэфирной смолы составляет от около 1250 до около 4000, а эквивалентный гидроксильный вес составляет от около 800 до около 4500, и
(b) соотношение алкоксигрупп в тетраалкоксиортосиликате и гидроксильных групп в этиленненасыщенной полиэфирной смоле, содержащей гидроксильные группы, находится в интервале от 2:1 до 40:1.
11. Способ получения полиэфирной смолы, модифицированной силикатом, по п. 10, в котором смесь алкоксиортосиликата, или его частично конденсированного олигомера, с полиэфирной смолой, содержащей гидроксильные группы, нагревают в присутствии катализатора.
12. Применение полиэфирной смолы, модифицированной силикатом, по п. 10 для нанесения покрытия на субстрат.
13. Способ нанесения покрытия на субстрат, включающий в себя стадии, на которых: (i) наносят на субстрат композицию для покрытия по любому из пп. 1-8, и (ii) отверждают нанесенную композицию для покрытия.
14. Способ по п. 13, в котором отверждение осуществляют при температуре в интервале от -5°С до 30°С.
15. Субстрат с нанесенным покрытием, получаемый по способу по п. 13 или 14.